【手続補正書】
【提出日】平成26年10月24日(2014.10.24)
【手続補正１】
【補正対象書類名】明細書
【補正対象項目名】００８９
【補正方法】変更
【補正の内容】
【００８９】
Ｒ２が水素である一般式（Ｉ）の（ヒドロキシメチル）フェノールと比較して、縮合生成物の場合、硬化はより迅速に進行することが図２および３の結果から分かる。
本発明の実施態様としては、以下の態様を挙げることができる：
《態様１》
下記の一般式（Ｉ）の少なくとも１つの（ヒドロキシメチル）フェノールと、少なくとも１つのポリオキシアルキレンジアミンとの縮合生成物：
【化１】
2013542304.tif 000001
（式中、
Ｒ１は、水素または−ＣＨ３であり、
Ｒ２は、水素または−ＣＨ２ＯＨであり、
Ｒ３は、水素または−ＣＨ３である。）
《態様２》
前記ポリオキシアルキレンジアミンが、エチレンオキシド、プロピレンオキシド、またはエチレンオキシドおよびプロピレンオキシドに基づいた単位を含むことを特徴とする、態様１に記載の縮合生成物。
《態様３》
前記ポリオキシアルキレンジアミンが、下記の一般構造（ＩＩ）に相当することを特徴とする、態様１または２に記載の縮合生成物：
【化２】
2013542304.tif 000002
（式中、Ｘ１は、２〜７０の値を表す。）
《態様４》
前記ポリオキシアルキレンジアミンが、下記の一般構造（ＩＩＩ）に相当することを特徴とする、態様１または２に記載の縮合生成物：
【化３】
2013542304.tif 000003
（式中、添字ｘ２、ｙ２、およびｚ２は以下の意味を有する：
ｙ２は、２〜４０であり、
ｘ２＋ｚ２は、１〜７である。）
《態様５》
前記ポリオキシアルキレンジアミンが、２２０〜１０，０００ｇ／ｍｏｌの分子量を有することを特徴とする、態様１〜４のいずれか一項に記載の縮合生成物。
《態様６》
少なくとも１つの（ヒドロキシメチル）フェノールが、少なくとも１つのポリオキシアルキレンジアミンと反応させられることを特徴とする、縮合生成物の調製するためのプロセス。
《態様７》
態様１の定義に従う（ヒドロキシメチル）フェノールが使用されることを特徴とする、態様６に記載のプロセス。
《態様８》
態様２〜５のいずれか一項の定義に従うポリオキシアルキレンジアミンが使用されることを特徴とする、態様６または７に記載のプロセス。
《態様９》
以下のプロセスステップを含む、態様６〜８のいずれか一項に記載のプロセス：
（ｉ）少なくとも１つの（ヒドロキシメチル）フェノールおよび少なくとも１つのポリオキシアルキレンジアミンを１５〜１００℃、好ましくは２０〜９０℃、とりわけ好ましくは２０〜７０℃の温度で反応容器に導入するステップと、
（ｉｉ）前記温度を１２０〜１９０℃、好ましくは１２０〜１８０℃、とりわけ好ましくは１２０〜１７０℃に上昇させるステップ。
《態様１０》
前記プロセスが、１〜１０時間、好ましくは１〜８時間、とりわけ好ましくは２〜５時間の時間にわたって行われることを特徴とする、態様９に記載のプロセス。
《態様１１》
前記少なくとも１つの（ヒドロキシメチル）フェノールが、前記少なくとも１つのポリオキシアルキレンジアミンと１対３０、好ましくは１対１０、とりわけ好ましくは１対１の化学量論比で反応させられることを特徴とする、態様６〜１０のいずれか一項に記載のプロセス。
《態様１２》
態様６〜１１のいずれか一項に記載のプロセスにより得られる縮合生成物。
《態様１３》
エポキシ樹脂系、特にエポキシ樹脂接着剤およびエポキシ樹脂被覆における、態様１〜５のいずれか一項または態様１２に記載の少なくとも１つの縮合生成物の使用。
《態様１４》
エポキシ樹脂接着剤の硬化を促進するため、ならびにエポキシ樹脂接着剤の接着力および／またはエポキシ樹脂接着剤の剥離強度を改善するための、態様１３に記載の使用。
《態様１５》
アミンと反応することができる少なくとも２つの官能基を有する少なくとも１つのアミン反応性化合物を含む第１の成分と、態様１〜５のいずれか一項または態様１２に記載の少なくとも１つの縮合生成物を含む第２の成分とを含む、２成分組成物。
【手続補正２】
【補正対象書類名】特許請求の範囲
【補正対象項目名】全文
【補正方法】変更
【補正の内容】
【特許請求の範囲】
【請求項１】
下記の一般式（Ｉ）の少なくとも１つの（ヒドロキシメチル）フェノールと、少なくとも１つのポリオキシアルキレンジアミンとの縮合生成物：
【化４】
2013542304.tif 000004
（式中、
Ｒ１は、水素又はＣＨ３であり、
Ｒ２は、水素であり、
Ｒ３は、水素又はＣＨ３である。）
【請求項２】
前記ポリオキシアルキレンジアミンが、エチレンオキシド、プロピレンオキシド、又はエチレンオキシド及びプロピレンオキシドに基づいた単位を含むことを特徴とする、請求項１に記載の縮合生成物。
【請求項３】
前記ポリオキシアルキレンジアミンが、下記の一般構造（ＩＩ）に相当することを特徴とする、請求項１又は２に記載の縮合生成物：
【化５】
2013542304.tif 000005
（式中、Ｘ１は、２〜７０の値を表す。）
【請求項４】
前記ポリオキシアルキレンジアミンが、下記の一般構造（ＩＩＩ）に相当することを特徴とする、請求項１又は２に記載の縮合生成物：
【化６】
2013542304.tif 000006
（式中、添字ｘ２、ｙ２、及びｚ２は以下の意味を有する：
ｙ２は、２〜４０であり、
ｘ２＋ｚ２は、１〜７である。）
【請求項５】
前記ポリオキシアルキレンジアミンが、２２０〜１０，０００ｇ／ｍｏｌの分子量を有することを特徴とする、請求項１〜４のいずれか一項に記載の縮合生成物。
【請求項６】
請求項１に記載の少なくとも１つの（ヒドロキシメチル）フェノールを、少なくとも１つのポリオキシアルキレンジアミンと反応させることを特徴とする、縮合生成物の調製するためのプロセス。
【請求項７】
請求項２〜５のいずれか一項の定義に従うポリオキシアルキレンジアミンが使用されることを特徴とする、請求項６に記載のプロセス。
【請求項８】
以下のプロセスステップを含む、請求項６又は７に記載のプロセス：
（ｉ）少なくとも１つの（ヒドロキシメチル）フェノール及び少なくとも１つのポリオキシアルキレンジアミンを１５〜１００℃の温度で反応容器に導入するステップと、
（ｉｉ）前記温度を１２０〜１９０℃に上昇させるステップ。
【請求項９】
前記プロセスが、１〜１０時間の時間にわたって行われることを特徴とする、請求項８に記載のプロセス。
【請求項１０】
前記少なくとも１つの（ヒドロキシメチル）フェノールが、前記少なくとも１つのポリオキシアルキレンジアミンと１対３０の化学量論比で反応させられることを特徴とする、請求項６〜９のいずれか一項に記載のプロセス。
【請求項１１】
請求項６〜１０のいずれか一項に記載のプロセスにより得られる縮合生成物。
【請求項１２】
下記の一般式（Ｉ）の少なくとも１つの（ヒドロキシメチル）フェノールと、少なくとも１つのポリオキシアルキレンジアミンとの縮合生成物又は請求項１１に記載の少なくとも１つの縮合生成物の、エポキシ樹脂系における使用：
【化７】
2013542304.tif 000007
（式中、
Ｒ１は、水素又はＣＨ３であり、
Ｒ２は、水素または−ＣＨ２ＯＨであり、
Ｒ３は、水素又はＣＨ３である。）。
【請求項１３】
エポキシ樹脂接着剤の硬化を促進するため、並びにエポキシ樹脂接着剤の接着力及び／又はエポキシ樹脂接着剤の剥離強度を改善するための、請求項１２に記載の使用。
【請求項１４】
アミンと反応することができる少なくとも２つの官能基を有する少なくとも１つのアミン反応性化合物を含む第１の成分と、縮合生成物を含む第２の成分とを含み、
前記縮合生成物が  下記の一般式（Ｉ）の少なくとも１つの（ヒドロキシメチル）フェノールと少なくとも１つのポリオキシアルキレンジアミンとの縮合生成物、又は請求項１１に記載の少なくとも１つの縮合生成物である、２成分組成物：
【化８】
2013542304.tif 000008
（式中、
Ｒ１は、水素又はＣＨ３であり、
Ｒ２は、水素または−ＣＨ２ＯＨであり、
Ｒ３は、水素又はＣＨ３である。）。
【請求項１５】
前記アミンと反応することができる少なくとも２つの官能基が、グリシジルエーテル基及び／又はイソシアネート基である、請求項１４に記載の２成分組成物。